Patent ES-2402109-T3 (ES)
Title: Método para la producción de una dispersión acuosa de partículas de compuesto
Inventor: LOHMEIJER BAS
IPC: C08F2/24
Filed: 2010-03-31
Granted: 2013-04-29
Abstract: Método para la producción de una dispersión acuosaMétodo para la producción de una dispersión acuosa de partículas construidas de polimerizado y mater de partículas construidas de polimerizado y materia sólidainorgánica finamente dividida (dispersiónia sólidainorgánica finamente dividida (dispersión acuosa de partículas de compuesto), en el cual se acuosa de partículas de compuesto), en el cual se distribuyen de maneradispersa en el medio acuoso  distribuyen de maneradispersa en el medio acuoso monómeros etilénicamente insaturados y por medio dmonómeros etilénicamente insaturados y por medio de por lo menos un iniciador depolimerización por re por lo menos un iniciador depolimerización por radicales libres en la presencia de por lo menos unadicales libres en la presencia de por lo menos una materia sólida inorgánica finamente divididadista materia sólida inorgánica finamente divididadistribuida de modo disperso y por lo menos un agente ribuida de modo disperso y por lo menos un agente dispersante auxiliar, se realiza la polimerizacióndispersante auxiliar, se realiza la polimerización según elmétodo de polimerización en emulsión acuo según elmétodo de polimerización en emulsión acuosa por radicales libres, caracterizado porque a) ssa por radicales libres, caracterizado porque a) se emplea 1 a 1000 % en peso de un material sólido e emplea 1 a 1000 % en peso de un material sólido inorgánico con un tamaño promedio de partícula <= inorgánico con un tamaño promedio de partícula <= 100 nm y0,05 a 2 % en peso de un iniciador de poli100 nm y0,05 a 2 % en peso de un iniciador de polimerización por radicales libres, referido a la canmerización por radicales libres, referido a la cantidad total de monómerosetilénicamente insaturadostidad total de monómerosetilénicamente insaturados (cantidad total de monómeros), b) se añade previa (cantidad total de monómeros), b) se añade previamente por lo menos una cantidad parcial del materimente por lo menos una cantidad parcial del material sólido inorgánico en un medio acuoso depolimerial sólido inorgánico en un medio acuoso depolimerización en forma de una dispersión acuosa de materización en forma de una dispersión acuosa de materia sólida, a continuación de lo cual c) a la dispera sólida, a continuación de lo cual c) a la dispersión acuosa de materia sólida obtenida se dosificasión acuosa de materia sólida obtenida se dosifican en total >=0,01 y <=20 % en peso de la cantidad n en total >=0,01 y <=20 % en peso de la cantidad totalde monómeros y >=60 % en peso de la cantidad totalde monómeros y >=60 % en peso de la cantidad total de iniciador de polimerización por radicalestotal de iniciador de polimerización por radicales libres y se realiza lapolimerización de los monóm libres y se realiza lapolimerización de los monómeros etilénicamente insaturados dosificados bajo ceros etilénicamente insaturados dosificados bajo condiciones de polimerización, hastauna conversión ondiciones de polimerización, hastauna conversión de monómero >=80 % en peso (etapa de polimerizacióde monómero >=80 % en peso (etapa de polimerización 1), y a continuación de ello a la mezcla depolimn 1), y a continuación de ello a la mezcla depolimerización obtenida d) se dosifica bajo condicioneserización obtenida d) se dosifica bajo condiciones de polimerización la cantidad residual dado el ca de polimerización la cantidad residual dado el caso remanente del material inorgánicosólido, la canso remanente del material inorgánicosólido, la cantidad residual dado el caso remanente de iniciadortidad residual dado el caso remanente de iniciador de polimerización por radicales libres y la canti de polimerización por radicales libres y la cantidadresidual remanente de los monómeros etilénicamedadresidual remanente de los monómeros etilénicamente insaturados y se realiza la polimerización hasnte insaturados y se realiza la polimerización hasta unaconversión de monómero >=90 % en peso (etapata unaconversión de monómero >=90 % en peso (etapa de polimerización 2).                             de polimerización 2).